(57)【要約】【課題】  本発明は、硬化反応により耐熱性に優れる架橋ゴムを形成する硬化性組成物、及びその製造方法を提供することを目的とする。【解決手段】  分子鎖末端に少なくとも１個のアルケニル基を有する数平均分子量３，０００〜５０，０００の飽和炭化水素系重合体（Ａ）、有機微粒子パウダー（Ｂ）、分子内に少なくとも２個のケイ素原子結合性水素原子を有する有機ケイ素化合物（Ｃ）、及びヒドロシリル化触媒（Ｄ）を必須成分として使用することにより、加工性に優れ、特に耐候性、耐吸水性、低気体／水蒸気透過性に優れた硬化物を提供できる。【選択図】    なし【特許請求の範囲】
【請求項１】
分子鎖末端に少なくとも１個のアルケニル基を有する数平均分子量３，０００〜５０，０００の飽和炭化水素系重合体（Ａ）、有機微粒子パウダー（Ｂ）、分子内に少なくとも２個のケイ素原子結合性水素原子を有する有機ケイ素化合物（Ｃ）、及びヒドロシリル化触媒（Ｄ）を含有することを特徴とする硬化性組成物。
【請求項２】
（Ｅ）成分として、更に保存安定剤を含有することを特徴とする請求項１記載の硬化性組成物。
【請求項３】
（Ａ）成分の飽和炭化水素系重合体が、ポリイソブチレン系重合体であることを特徴とする、請求項１及び２のうちいずれか１項に記載の硬化性組成物。
【請求項４】
（Ａ）成分の飽和炭化水素系重合体中、イソブチレンに起因する繰り返し単位の総量が８０重量％以上であることを特徴とする、請求項１〜３のうちいずれか１項に記載の硬化性組成物。
【請求項５】
有機微粒子パウダー（Ｂ）がオレフィン系微粒子であることを特徴とする、請求項１〜４のうちいずれか１項に記載の硬化性組成物。
【請求項６】
有機微粒子パウダー（Ｂ）が、ポリエチレン、ポリプロピレン、エチレン・αオレフィン共重合体、エチレン・エチルアクリレート共重合体、エチレン・メチルアクリレート共重合体およびエチレン・ビニルアセテート共重合体からなる群から選ばれた少なくとも一種であることを特徴とする、請求項１〜５のうちいずれか１項に記載の硬化性組成物。
【請求項７】
有機微粒子パウダー（Ｂ）の平均粒子径が１〜１００μｍであることを特徴とする、請求項１〜６のうちいずれか１項に記載の硬化性組成物。
【請求項８】
（Ｃ）成分の有機ケイ素化合物がポリオルガノハイドロジェンシロキサンであることを特徴とする、請求項１〜７のうちいずれか１項に記載の硬化性組成物。
【請求項９】
（Ｄ）成分のヒドロシリル化触媒が白金化合物であることを特徴とする、請求項１〜８のうちいずれか１項に記載の硬化性組成物。
【請求項１０】
有機微粒子パウダー（Ｂ）が１００℃で溶融しないことを特徴とする、請求項１〜９のうちいずれか１項に記載の硬化性組成物。
【請求項１１】
請求項１〜１０のいずれか１項に記載の硬化性組成物を、加熱成形することにより得られる架橋ゴム成型体。
【請求項１２】
請求項1〜１０のうちいずれか１項に記載の硬化性組成物を、１００℃以下で溶融混練することを特徴とする、架橋ゴム成型体の製造方法。
【発明の詳細な説明】
【技術分野】
【０００１】
本発明は、硬化反応により耐熱性に優れる架橋ゴムを形成する硬化性組成物、及びその製造方法に関する。さらに詳しくは、１分子中に１個を超えるアルケニル基を有する飽和炭化水素系重合体と１分子中に少なくとも２個のヒドロシリル基を有する化合物、ヒドロシリル化触媒、架橋剤を必須成分として含有し、硬化反応により耐熱性の高い飽和炭化水素系架橋ゴムを形成する飽和炭化水素系硬化性組成物、及びその製造方法に関する。本発明の硬化性組成物は、極めて高い耐熱性を有し、各種成形体、接着剤・粘着剤、塗料、塗膜防止剤、シーリング剤、発泡体シーリング剤、電気・電子用ポッティング剤、医療用成形品などの、幅広い用途に利用できる。
【背景技術】
【０００２】
従来より、分子鎖末端に少なくとも１個のアルケニル基を有する、飽和炭化水素系重合体重合体（Ａ）、分子内に少なくとも２個のケイ素原子結合性水素原子を有する有機ケイ素化合物（Ｃ）、及びヒドロシリル化触媒（Ｄ）からなる硬化性組成物が、いわゆる液状ゴムからなり、加工性に優れ、特に耐候性、耐吸水性、低気体／水蒸気透過性に優れた材料として有用であることが知られている。特許文献１では、飽和炭化水素系重合体の一つとしてイソブチレン系重合体が例示されており、これに微粉末シリカ等の充填剤を添加することで、力学特性にも優れた硬化性組成物を提供することが記載されている。
【先行技術文献】
【特許文献】
【０００３】
【特許文献１】特開平０８−１２７６８３号公報
【特許文献２】特開平０８−２８９９１８号公報
【特許文献３】特開平０９−０３１１２５号公報
【発明の概要】
【発明が解決しようとする課題】
【０００４】
しかしながら、（Ａ）成分である分子鎖末端に少なくとも１個のアルケニル基を有する、数平均分子量３，０００〜５０，０００の飽和炭化水素系重合体重合体は、液状ゴムであり、ブチルゴムなどの分子量の高いミラブルゴムと比較して、相対的に分子量が低い為、硬度の高い組成物を得るためには、シリカ、炭酸カルシウム等の無機系充填剤を加硫ゴム以上に多量に添加しなければならず、飽和炭化水素系重合体重合体由来の特徴を損なう場合もあった。
【課題を解決するための手段】
【０００５】
本発明者らは、上述の現状に鑑み、鋭意検討した結果、分子鎖末端に少なくとも１個のアルケニル基を有する数平均分子量３，０００〜５０，０００の飽和炭化水素系重合体重合体（Ａ）、有機微粒子パウダー（Ｂ）、分子内に少なくとも２個のケイ素原子結合性水素原子を有する有機ケイ素化合物（Ｃ）、及びヒドロシリル化触媒（Ｄ）からなることを特徴とする硬化性組成物を用いることにより上記課題を改善できることを見出し、本発明に到達した。
【０００６】
すなわち、本発明は、分子鎖末端に少なくとも１個のアルケニル基を有する数平均分子量３，０００〜５０，０００の飽和炭化水素系重合体重合体（Ａ）、有機微粒子パウダー（Ｂ）、分子内に少なくとも２個のケイ素原子結合性水素原子を有する有機ケイ素化合物（Ｃ）、及びヒドロシリル化触媒（Ｄ）からなることを特徴とする硬化性組成物である。
上記硬化性組成物は、（Ｅ）成分として、更に保存安定剤を含有することができる。
上記（Ａ）成分は、ポリイソブチレン系重合体であることが好ましい。
上記（Ａ）成分は、飽和炭化水素系重合体中、イソブチレンに起因する繰り返し単位の総量が８０重量％以上であることが好ましい。
上記（Ｂ）有機微粒子パウダーは、オレフィン系微粒子であること好ましい。
上記（Ｂ）有機微粒子パウダーは、ポリエチレン、ポリプロピレン、エチレン・αオレフィン共重合体、エチレン・エチルアクリレート共重合体、エチレン・メチルアクリレート共重合体およびエチレン・ビニルアセテート共重合体からなる群から選ばれた少なくとも一種であることが好ましい。
上記（Ｂ）有機微粒子パウダーは、平均粒子径が１〜１００μｍであることが好ましい。
上記（Ｃ）成分の有機ケイ素化合物は、ポリオルガノハイドロジェンシロキサンであることが好ましい。
上記（Ｄ）成分のヒドロシリル化触媒は、白金化合物であることが好ましい。
上記硬化性組成物を、加熱成形することにより架橋ゴム成型体を得ることができる。
上記（Ｂ）有機微粒子パウダーは、１００℃で溶融しないことが好ましい。
上記硬化性組成物は、１００℃以下で溶融混練されることが好ましい。
【発明の効果】
【０００７】
本発明の硬化性組成物によれば、いわゆる液状ゴムからなり、加工性に優れ、特に耐候性、耐吸水性、低気体／水蒸気透過性に優れた硬化物を提供できる。
【発明を実施するための形態】
【０００８】
以下に、本発明の硬化性組成物について詳述する。
［（Ａ）飽和炭化水素系重合体重合体］
本発明に用いる（Ａ）成分は、分子中に少なくとも１個のヒドロシリル化反応可能なアルケニル基を有する飽和炭化水素系重合体である。ここで、飽和炭化水素系重合体とは、芳香環以外の炭素−炭素不飽和結合を実質的に含有しない重合体を意味する概念であり、該アルケニル基を除く主鎖を構成する繰り返し単位が炭化水素基から構成されることを意味する。但し、本発明の目的の一つである耐久性を損なわない範囲において、主鎖骨格中に炭素−炭素２重結合を少量、好ましくは１０重量％以下の範囲で含有することは許容される。
【０００９】
また、アルケニル基とは、ヒドロシリル化反応に対して活性のある炭素−炭素２重結合を含む基であれば特に制限されるものではない。アルケニル基としては、例えば、ビニル基、アリル基、メチルビニル基、プロペニル基、ブテニル基、ペンテニル基、ヘキセニル基等の脂肪族不飽和炭化水素基、シクロプロペニル基、シクロブテニル基、シクロペンテニル基、シクロヘキセニル基等の環式不飽和炭化水素基、メタクリル基等が挙げられる。これらの中では、ヒドロシリル化反応に対する活性が高い、アルケニル基の導入が比較的容易であるとの点から、アリル基であることが好ましい。
【００１０】
本発明における（Ａ）成分は、上記ヒドロシリル化反応可能なアルケニル基が、飽和炭化水素系重合体の主鎖末端あるいは側鎖にあってもよいし、また両方にあってもよい。とくに、アルケニル基が主鎖末端にあるときは、最終的に形成される硬化物に含まれる飽和炭化水素系重合体成分の有効網目鎖量が多くなるため、高強度で高伸びのゴム状硬化物が得られやすくなるなどの点から好ましい。
【００１１】
（Ａ）成分の飽和炭化水素系重合体の骨格をなす重合体は、（１）エチレン、プロピレン、１−ブテン、イソブチレンなどのような炭素数２〜６のオレフィン系化合物を主成分として重合させる、（２）ブタジエン、イソプレンなどのようなジエン系化合物を単独重合させたり、上記オレフィン系化合物とジエン系化合物とを共重合させたりした後水素添加する、などの方法により得ることができるが、末端に官能基を導入しやすい、分子量を制御しやすい、末端官能基の数を多くすることができるなどの点から、イソブチレン系重合体、水添ポリブタジエン系重合体あるいは水添ポリイソプレン系重合体であるのが好ましい。
【００１２】
前記イソブチレン系重合体は、単量体単位のすべてがイソブチレン単位から形成されていてもよく、イソブチレンと共重合性を有する単量体単位をイソブチレン系重合体中の好ましくは５０重量％以下、更に好ましくは３０重量％以下、特に好ましくは２０重量％以下の範囲で含有してもよい。
【００１３】
このような単量体成分としては、例えば炭素数４〜１２のオレフィン、ビニルエ−テル、芳香族ビニル化合物、ビニルシラン類、アリルシラン類等が挙げられる。このような共重合体成分の具体例としては、例えば１−ブテン、２−ブテン、２−メチル−１−ブテン、３−メチル−１−ブテン、ペンテン、４−メチル−１−ペンテン、ヘキセン、ビニルシクロヘキサン、メチルビニルエ−テル、エチルビニルエ−テル、イソブチルビニルエ−テル、スチレン、α−メチルスチレン、ジメチルスチレン、ｐ−ｔ−ブトキシスチレン、ｐ−ヘキセニルオキシスチレン、ｐ−アリロキシスチレン、ｐ−ヒドロキシスチレン、β−ピネン、インデン、ビニルジメチルメトキシシラン、ビニルトリメチルシラン、ジビニルジメトキシシラン、ジビニルジメチルシラン、１，３−ジビニル−１，１，３，３−テトラメチルジシロキサン、トリビニルメチルシラン、テトラビニルシラン、アリルジメチルメトキシシラン、アリルトリメチルシラン、ジアリルジメトキシシラン、ジアリルジメチルシラン、γ−メタクリロイルオキシプロピルトリメトキシシラン、γ−メタクリロイルオキシプロピルメチルジメトキシシラン等が挙げられる。  特に好ましくは、単量体単位のすべてがイソブチレン単位から形成されたものである。
【００１４】
前記水添ポリブタジエン系重合体や他の飽和炭化水素系重合体においても、上記イソブチレン系重合体の場合と同様に、主成分となる単量体単位の他に、他の単量体単位を含有させてもよい。
【００１５】
また、本発明中（Ａ）成分として用いる飽和炭化水素系重合体には、本発明の目的が達成される範囲でブタジエン、イソプレン、１，１３−テトラデカジエン、１，９−デカジエン、１，７−オクタジエン、１，５−ヘキサジエンのようなポリエン化合物のごとき重合後２重結合の残るような単量体単位を少量、好ましくは１０重量％以下の範囲で含有させてもよい。
【００１６】
前記飽和炭化水素系重合体（Ａ）、好ましくはイソブチレン系重合体、水添ポリイソプレンあるいは水添ポリブタジエン系重合体の数平均分子量（ＧＰＣ法、ポリスチレン換算）は、その取り扱いやすさと硬化後のゴム硬度の点から、好ましくは２，０００〜１００，０００程度、さらに好ましくは３，０００〜５０，０００である。一般的には数平均分子量が大きいほど、得られる架橋ゴムの硬度は低下する傾向にある。
【００１７】
［（Ｂ）有機微粒子パウダー］
本発明の硬化性組成物は（Ｂ）有機微粒子パウダーを含有する。（Ｂ）有機微粒子パウダーとしては公知の有機微粒子パウダーを用いることができ、例えば、ポリエチレン系微粒子パウダー、ポリプロピレン系微粒子パウダー、エチレン・αオレフィン共重合体系微粒子パウダー、エチレン・エチルアクリレート共重合体系微粒子パウダー、エチレン・メチルアクリレート共重合体系微粒子パウダー、エチレン・ビニルアセテート共重合体系微粒子パウダー、ポリスチレン系微粒子パウダー、アクリル系微粒子パウダー、シリコーン系微粒子パウダー、ナイロン系微粒子パウダー、ポリエステル系微粒子パウダーを挙げることができる。
【００１８】
本発明の有機微粒子パウダーはオレフィン系微粒子であることが好ましく、さらに好ましくはポリエチレン、ポリプロピレン、エチレン・αオレフィン共重合体、エチレン・エチルアクリレート共重合体、エチレン・メチルアクリレート共重合体およびエチレン・ビニルアセテート共重合体から選ばれた少なくとも一種であることが好ましい。これらを単独あるいは２種以上の混合物として使用できる。オレフィン系樹脂の中でも、ポリエチレン、ポリプロピレン、エチレン・αオレフィン共重合体が好ましい。
【００１９】
また有機微粒子パウダーは、必要に応じてポリスチレン系微粒子パウダー、アクリル系微粒子パウダー、シリコーン系微粒子パウダー、ナイロン系微粒子パウダー、ポリエステル系微粒子パウダーもオレフィン系微粒子パウダーと適宜併用してもよい。これらの微粒子パウダーの平均粒子径としては、１〜１５０μｍの範囲のものが好ましく、さらに好ましくは５〜１００μｍの範囲である。平均粒子径が１μｍ未満のものでは混練時の分散時間が長くなり生産性の観点で好ましくなく、逆に１５０μｍを超えるものでは成形品の機械的強度を低下させたり、肉厚の薄い製品には使用できないので好ましくない。
【００２０】
有機微粒子パウダーは、前記飽和炭化水素系重合体（Ａ）１００重量部に対して３〜１５０重量部、好ましくは５〜１００重量部の範囲で用いられる。これが３重量部未満では硬度の発現が得られず、逆に１００重量部を超えての使用は成形品の機械的強度を低下させ、外観も損ねてしまうので好ましくない。
【００２１】
かかる有機微粒子は特に限定されるものではないが、融点が１００℃以上と高いものがより好ましい。融点が低いと、（Ｅ）成分の保存安定剤と混練する際に溶融してしまい成型品の外観も損ねてしまうので好ましくない。
【００２２】
［（Ｃ）有機ケイ素化合物］
本発明における（Ｃ）成分である分子内に少なくとも２個のケイ素原子結合性水素原子を有する有機ケイ素化合物は、ヒドロシリル基を有するものであれば特に制限無く用いることができるが、数平均分子量４００〜３，０００のものが好ましく、５００〜１，０００のものがさらに好ましい。数平均分子量４００未満のものでは加熱硬化時に揮発して十分な硬化物が得られなく、３，０００を超えるものでは、十分な硬化速度が得られなくなる。このような化合物の例としては、原材料の入手性や（Ａ）成分への相溶性の面から、有機基で変性されたオルガノハイドロジェンポリシロキサンが例示される。また、これら（Ｃ）成分は、（Ａ）成分との相溶性が良好なものが好ましい。特に系全体の粘度が低い場合には、相溶性の低いものを使用すると、相分離が起こり硬化不良を引き起こすことがある。このようなオルガノハイドロジェンポリシロキサンの構造を具体的に示すと、例えば、
【００２３】
【化１】
2012021065.tif 000002
【００２４】
（式中、１＜ｂ＋ｃ≦４０、１＜ｂ≦２０、０＜ｃ≦３８である。Ｒは、主鎖の炭素数が２〜２０の炭化水素基で１個以上のフェニル基を含有してもよい）、
【００２５】
【化２】
2012021065.tif 000003
【００２６】
（式中、０≦ｄ＋ｅ≦４０、０≦ｄ≦２０、０＜ｅ≦３８である。Ｒは、主鎖の炭素数が２〜２０の炭化水素基で１個以上のフェニル基を含有してもよい）、又は、
【００２７】
【化３】
2012021065.tif 000004
【００２８】
（式中、３≦ｆ＋ｇ≦２０、１＜ｆ≦２０、０＜ｇ≦１８である。Ｒは、主鎖の炭素数が２〜２０の炭化水素基で１個以上のフェニル基を含有してもよい）等で示される鎖状又は環状のもの等が挙げられる。
（Ａ）成分及び（Ｃ）成分との相溶性、又は、分散安定性および硬化速度が比較的良好な（Ｂ）成分を具体的に示すと、以下のものが挙げられる。
【００２９】
【化４】
2012021065.tif 000005
【００３０】
式中、１＜ｋ＋ｌ≦２０、１＜ｋ≦１９、０＜ｌ≦１８であり、Ｒは炭素数８以上の炭化水素基である。
【００３１】
（Ｂ）成分のより具体的な例としては、メチルハイドロジェンポリシロキサンを、（Ａ）成分との相溶性確保と、ＳｉＨ量の調整のために、α−オレフィン、スチレン、α−メチルスチレン、アリルアルキルエーテル、アリルアルキルエステル、アリルフェニルエーテル、アリルフェニルエステル等により変性した化合物が例示され、一例として、以下の構造があげられる。
【００３２】
【化５】
2012021065.tif 000006
【００３３】
但し、１＜ｐ＋ｑ≦２０、１＜ｐ≦１９、０＜ｑ≦１８である。
【００３４】
本発明における（Ｂ）成分であるヒドロシリル基含有化合物の使用量は、 [（Ｃ）成分中のヒドロシリル基の総量]／[（Ａ）成分中のアルケニル基の総量]が０．５以上であることが好ましく、さらに好ましくは０．７以上である。[（Ｃ）成分中のヒドロシリル基の総量]／[（Ａ）成分中のアルケニル基の総量]が０．５を下回る場合、得られる架橋ゴムは架橋密度が低いため、圧縮永久ひずみが大きいほか、粘着性が高く、成形体の取り扱いが難しくなる。また、 [（Ｃ）成分中のヒドロシリル基の総量]が[（Ａ）成分中のアルケニル基の総量]に比較し過剰になり過ぎると、三次元の網目骨格の形成が困難となり、同様に得られる成形体の取り扱いが難しくなる。[（Ｃ）成分中のヒドロシリル基の総量]／[（Ａ）成分中のアルケニル基の総量]の上限は好ましくは10以下である。このように（Ｃ）成分の使用量については、下限、上限の両方に注意する必要がある。
【００３５】
［（Ｄ）ヒドロシリル化触媒］
本発明の（Ｄ）成分であるヒドロシリル化触媒としては特に限定されず、任意のものを使用できる。具体的に例示すれば、塩化白金酸、白金の単体、アルミナ、シリカ、カーボンブラック等の担体に固体白金を担持させたもの；白金−ビニルシロキサン錯体｛例えば、ＰｔX（ＶｉＭｅ２ＳｉＯＳｉＭｅ２Ｖｉ）y 、Ｐｔ〔（ＭｅＶｉＳｉＯ）４〕z｝；白金−ホスフィン錯体｛例えば、Ｐｔ（ＰＰｈ３）４ 、Ｐｔ（ＰＢｕ３）４｝；白金−ホスファイト錯体｛例えば、Ｐｔ〔Ｐ（ＯＰｈ）３ 〕４ 、Ｐｔ〔Ｐ（ＯＢｕ）３ 〕４（式中、Ｍｅはメチル基、Ｂｕはブチル基、Ｖｉはビニル基、Ｐｈはフェニル基を表し、ｘ、ｙ、ｚは整数を表す）、Ｐｔ（ａｃａｃ）２ （ただし、ａｃａｃは、アセチルアセトナトを表す）、また、Ａｓｈｂｙらの米国特許第３１５９６０１及び３１５９６６２号に記載された白金−炭化水素複合体、並びにＬａｍｏｒｅａｕｘらの米国特許第３２２０９７２号に記載された白金アルコラート触媒も挙げられる。
【００３６】
また、白金化合物以外の触媒の例としては、ＲｈＣｌ（ＰＰｈ３）３、ＲｈＣｌ３、Ｒｈ／Ａｌ２ Ｏ３ 、ＲｕＣｌ３ 、ＩｒＣｌ３、ＦｅＣｌ３ 、ＡｌＣｌ３ 、ＰｄＣｌ２・２Ｈ２Ｏ、ＮｉＣｌ２、ＴｉＣｌ４ 等が挙げられる。
【００３７】
これらの触媒は単独で使用してもよく、２種以上併用しても構わない。触媒活性の点から、塩化白金酸、白金−オレフィン錯体、白金−ビニルシロキサン錯体、Ｐｔ（ａｃａｃ）２等が好ましい。触媒使用量としては特に制限はないが、（Ａ）成分中のアルケニル基１ｍｏｌに対して１０−８〜１０−１ｍｏｌの範囲で用いるのがよい。好ましくは１０−６〜１０−２ｍｏｌの範囲で用いるのがよい。１０−８ｍｏｌ未満では、硬化速度が遅く、また硬化性が不安定になる可能性が高い。逆に１０−１ｍｏｌを越える場合は、ポットライフの確保が困難であるため好ましくない。
【００３８】
［（Ｅ）保存安定性剤］
本発明の（Ｅ）成分である保存安定性剤は、（Ａ）〜（Ｄ）成分からなる硬化性組成物の保存安定性を改良する目的で使用される。この保存安定剤としては、本発明の（Ｃ）成分の保存安定剤として知られている通常の安定剤であって所期の目的を達成するものであればよく、特に限定されるものではない。具体的には、脂肪族不飽和結合を含有する化合物、有機リン化合物、有機硫黄化合物、窒素含有化合物、スズ系化合物、有機過酸化物等を好適に用いることができる。具体的には、２−ベンゾチアゾリルサルファイド、ベンゾチアゾール、チアゾール、ジメチルアセチレンダイカルボキシレート、ジエチルアセチレンダイカルボキシレート、２，６−ジ−ｔ−ブチル−４−メチルフェノール、ブチルヒドロキシアニソール、ビタミンＥ、２−（４−モルフォジニルジチオ）ベンゾチアゾール、３−メチル−１−ブテン−３−オール、アセチレン性不飽和基含有オルガノシロキサン、アセチレンアルコール、３−メチル−１−ブチル−３−オール、ジアリルフマレート、ジアリルマレエート、ジエチルフマレート、ジエチルマレエート、ジメチルマレエート、２−ペンテンニトリル、２，３−ジクロロプロペン等が挙げられるが、これらに限定されない。
【００３９】
（Ｅ）成分の使用量は特に限定されないが、（Ｄ）ヒドロシリル化触媒１モルに対して０．１〜１０００モルが好ましく、０．５〜１００モルがより好ましい。
【００４０】
また、本発明の硬化性組成物を得る方法としては、特に制限はないが、（Ａ）〜（Ｅ）成分、さらに必要に応じて使用する各種添加剤や充填剤をプラネタリーミキサーや２軸ディスパなどの回転式ミキサーや、ニーダー、バンパリーミキサー、ロールなどの装置を使用し、混合する方法が挙げられる。特に充填剤を使用する場合は、（Ａ）成分中に該充填剤を均一に分散、安定化させること、及び硬化性組成物中に含まれる水分をなるべく除去することが望ましい。（Ａ）成分中への充填剤の分散が不均一、不安定であれば、組成物の性状が経時で大きく変化する。また、組成物中に水分が多い場合には、硬化反応時に（Ｃ）成分と水分との反応による発泡し、架橋ゴム中にボイドを生じることとなる。
【００４１】
また、本発明の硬化性組成物から飽和炭化水素系架橋ゴムを得る方法としては、一般的に使用されている加熱硬化型の液状ゴムと同様の方法をとることができる。塗布や注入、スクリーン印刷などのような接着剤やポッティング剤などと同様の取扱や、プレス成形、射出成形、トランスファー成形、押出成形など、ゴム成形体を得る方法を適用できる。中でも、液状シリコーンゴムで適用されている液状射出成形システムに適用した場合には、高い生産性で精密な成形を実現することが可能である。
【００４２】
また、これら各種の取扱方法において、本発明の硬化性組成物は、全ての成分を含む１液形態として扱うことも、（Ｃ）成分と（Ｄ）成分とが混合しないように全成分を２液に配分した２液形態として扱うことも可能である。前者の場合、室温下でも徐々に反応は進行し得るため、低温下での保管が必要となるが、成形に際して２液を混合するなどの手間が省略できる。また、後者の場合には、成形する際に２液を混合し、泡を含まない状態で塗布、充填、射出できるように工夫が必要となるが、液状組成物の長期保管には有利である。このような２液形態の液状組成物の取り扱いには、液状シリコーン向けに開発された液状射出成形システムに使用されている２液混合吐出装置や、２液形態のウレタン樹脂、エポキシ樹脂に使用されている２液混合吐出装置が使用できる。
【００４３】
本発明の硬化性組成物より得られる耐熱性に優れた飽和炭化水素系架橋ゴムは、極めて高い耐熱性に加え、硬化性、耐薬品性、圧縮永久歪、ガスバリヤー性、制振性等に優れることから、電子機器、ＯＡ機器、医療機器、自動車、建築等の各分野で使用されるガスケット、Ｏリング、キャップ、コネクタ、シール材、キースイッチ、コンタクトラバー、各種ロール、防振ゴム、衝撃吸収材、ダイヤフラム、ポッティング材、接着剤、粘着材など、幅広い用途に有用である。
【実施例】
【００４４】
次に実施例により本発明の硬化性組成物、及びその架橋ゴムを具体的に説明するが、本発明はこれらの実施例のみに限定されるものではない。
【００４５】
（製造例１）
特開平８−１２７６８３号公報、製造例１に記載された方法に準じ、（Ａ）成分である分子量約１６，０００、アリル基数２．０のアリル基末端ポリイソブチレンを得た。
【００４６】
（製造例２）
（−Ｓｉ−Ｏ−）で示される繰り返し単位を平均して７．５個もつメチルハイドロジェンシリコーンに白金触媒存在下全ヒドロシリル基量の０．２５当量の平均炭素数１３のαオレフィンを添加し、１分子中に平均５．８個のヒドロシリル基を有する化合物を得た。この化合物のＳｉ−Ｈ基含有量は６ｍｍｏｌ／ｇであった。
【００４７】
（実施例１）
製造例１で得たポリイソブチレン系重合体（Ａ）１００部（５００ｇ）に、（Ｂ）有機微粒子パウダー（セイシン企業社製  ポリプロピレンパウダーＰＰＷ−５）５０部（２５０ｇ）、酸化防止剤として酸化防止剤（チバ・スペシャルティ・ケミカル社製  イルガノックス１０１０）を１部を、加圧ニーダー（株式会社モリヤマ製  ＤＳ−１型）に投入し、１２０℃×６０分間混練した。次に５０℃に冷却後、製造例２で得たヒドロシリル基含有化合物（Ｃ）を（Ａ）成分中のアルケニル基の総量に対し２．２当量、ヒドロシリル化触媒（Ｄ）として白金ビニルシロキサン（３％白金キシレン溶液）を、０．０４部、保存安定剤（Ｅ）としてアセチレンアルコール（日信化学工業社製  サーフィノール６１）を０．１２部添加し、混合、脱泡させ、硬化性組成物  約７００ｇ（収率９３％）を得た。
得られた硬化性組成物を厚さ２ｍｍのスペーサと２枚の鏡面仕上げしたプレス板を使用し、１８０℃、３分間の加熱プレス成形により２ｍｍ厚の硬化物シートを得た。得られたシートをさらに１８０℃、４時間加熱処理した後、以下の各種特性を測定した。これらの結果を表１に示す。
硬度  ：  ＪＩＳ  Ｋ  ６２５３に規定されるタイプＡデュロメーターにて測定
圧縮永久歪  ：  ＪＩＳ  Ｋ  ６２６２に規定される、圧縮率２５％、試験温度７０℃、試験時間２２時間の圧縮永久ひずみを測定した。結果を表１に示す。
引張物性  ：  ＪＩＳ  Ａ  ６２５１記載の引張試験に基づき、島津（株）製オートグラフを用いて引張速度５０ｍｍ／分で引張試験を行い、５０％モジュラス、破断時の強度、破断時の伸びを測定した。結果を表１に示す。
【００４８】
（実施例２）
実施例１において、（Ｂ）有機微粒子パウダー５０部（２５０ｇ）（超高分子ポリエチレンパウダー；ミペロンＸＭ２２０）を用いた以外は、実施例１と同様にして硬化性組成物を調製し、実施例１と同様にして評価した。その結果を表１に示す。
【００４９】
（比較例１）
実施例１において、（Ｂ）有機微粒子パウダーの代わりに無機充填剤の炭酸カルシウム（白石カルシウム株式会社製;ソフトン３２００）５０部（２５０ｇ）を用いた以外は、実施例１と同様にして硬化性組成物を調製し、実施例１と同様にして評価した。その結果を表１に示す。
【００５０】
【表１】
2012021065.tif 000007
【００５１】
表１の結果に示されるように、実施例１，２に添加した（Ｂ）有機微粒子パウダーの方が、比較例１に同一部数添加した無機充填剤と比較して、高い硬度を発現しており、同一硬度に調整した場合、無機充填剤を添加するよりも、ポリイソブチレン系重合体（Ａ）の含有率を高くすることが可能となり、飽和炭化水素系重合体重合体（Ａ）由来の耐熱性、特に耐候性、耐吸水性、低気体／水蒸気透過性に優れた飽和炭化水素系架橋ゴムを与えることが確認された。